СПОСОБ ПРОИЗВОДСТВА КОМПЛЕКСНОЙ ДОБАВКИ ДЛЯ ТОРКРЕТ-БЕТОНА ( ВАРИАНТЫ)

1. Способ получения комплексной добавки для торкрет-бетона на основе сульфата алюминия, аминов и вспомогательного компонента, включающий многостадийное растворение компонентов добавки при нагреве до заданной температуры и последующую выдержку при повышенной температуре, отличающийся тем, что в комплексную добавку для торкретбетона, содержащую в качестве аминов диэтаноламин, дополнительно раздельно вводят двухкомпонентный стабилизатор, включающий основный и кислотный компоненты.
2. Способ получения комплексной добавки для торкрет-бетона по п.1, отличающийся тем, что в качестве вспомогательного компонента используют фтористоводородную кислоту, а двухкомпонентный стабилизатор включает в качестве основного компонента - алюминат натрия, а в качестве кислотного компонента - производные фосфорной кислоты, при этом на первой стадии вначале нагревают воду до заданной температуры 60-110°С, затем в нее вводят сульфат алюминия, диэтаноламин, фтористоводородную кислоту и кислотный компонент стабилизатора - производные фосфорной кислоты, а на второй стадии вводят основный компонент стабилизатора.
3. Способ получения комплексной добавки для торкрет-бетона по п.1, отличающийся тем, что в качестве вспомогательного компонента используют оксид магния, а двухкомпонентный стабилизатор включает в качестве основного компонента - алюминат натрия и в качестве кислотного компонента - муравьиную кислоту, при этом на первой стадии вначале нагревают воду до заданной температуры 60-110°С, затем в нее вводят сульфат алюминия, диэтаноламин и основный компонент стабилизатора -алюминат натрия, а на второй стадии вводят смесь оксида магния и кислотного компонента стабилизатора - муравьиную кислоту.
4. Способ получения комплексной добавки для торкрет-бетона по п.2, отличающийся тем, что содержание компонентов в добавке составляет (масс.%): сульфат алюминия 25-35; диэтаноламин 3-10; алюминат натрия 3-8; фтористоводородная кислота 2-10; производные фосфорной кислоты 1-5; остальное - вода.
x
3-x
4
5. Способ получения комплексной добавки для торкрет-бетона по п.2, отличающийся тем, что в качестве производных фосфорной кислоты используют соединения общей формулы NaHPO, где х=0÷1,5.
6. Способ получения комплексной добавки для торкрет-бетона по п.3, отличающийся тем, что содержание компонентов в добавке составляет (масс.%): сульфат алюминия 35-50; диэтаноламин 0,2-0,5; алюминат натрия 3-6; оксид магния 1-3, муравьиная кислота 2,5-7,5; остальное - вода.